더 하 여 , 상기 보조제 는 , 전체 1 차 물질 중량 대비 , 알루미나 20 내지 40 중량 % 와 탄소 60 내지 80 중량 % 를 혼합 한 후 90 내지 100 ℃ 에서 30 내지 50 시간 동안 800 내지 1200 rpm 으로 교반 하 여 1 차 물질 을 제조 하 는 , 1 차 물질 제조 단계 ; 0 . 12 MPa 의 압력 을 유지 하 면서 1500 내지 1800 ℃ 에서 30 분 내지 4 시간 동안 상기 1 차 물질 에 질소 가스 를 흘려 주 어 2 차 물질 을 제조 하 는 , 2 차 물질 제조 단계 ; 전체 3 차 물질 중량 대비 , 상기 2 차 물질 10 내지 40 중량 % 와 이트륨 옥사이드 1 내지 10 중량 % 및 에탄올 50 내지 80 중량 % 를 혼합 하 여 3 차 물질 을 제조 하 는 , 3 차 물질 제조 단계 ; 상기 3 차 물질 이 침전 되 지 않 도록 교반 시키 면서 70 내지 95 ℃ 에서 12 내지 30 시간 동안 건조 시킨 후 분쇄 하 여 보조제 를 완성 하 는 단계 ; 를 거쳐 제조 되 는 것 을 특징 으로 한다 .